【事件の表示】
　特許第３３７２０７３号「紫外線硬化性透過型スクリーン用樹脂組成物並びにその硬化物」の請求項１、２に係る特許に対する特許異議の申立てについて、次のとおり決定する。
【結　論】
　訂正を認める。
　特許第３３７２０７３号の請求項１ないし２に係る特許を維持する。
【理　由】
【Ｉ】手続の経緯
　特許第３３７２０７３号の請求項１〜２に係る発明は、平成４年１２月１日に特許出願され、平成１４年１１月２２日にその発明について特許権の設定登録がなされ、その後、ＪＳＲ株式会社（以下「特許異議申立人」という。）より、請求項１〜２に係る発明に対して特許異議の申立てがなされ、平成１５年１２月１１日付けで取消理由が通知され、その指定期間内である平成１６年３月３日に特許異議意見書と訂正請求書が提出されたものである。
　
【II】訂正の適否について
１．訂正の内容
 　特許権者が求めている訂正は次のとおりである。 
（訂正事項ａ） 
 　特許請求の範囲の請求項１中の
「（式中、Ｒ1 は水素原子又はメチル基、Ｒ2 はＣ1 〜Ｃ5 のアルキル基、
【化２】　
又は、Ｒ6 −ＯＣＨ2 −、Ｒ3 、Ｒ4 、Ｒ5 は、それぞれ独立して水素原子、フェニル基、Ｃ1 〜Ｃ5 のアルキル基又は臭素原子、Ｒ6 はＣ1 〜Ｃ10のアルキル基、ｎは１〜５の数である。）」を、
「（式中、Ｒ1は水素原子又はメチル基、Ｒ2は、
【化２】　
Ｒ3、Ｒ4、Ｒ5は、それぞれ独立して水素原子、フェニル基、Ｃ1〜Ｃ5 のアルキル基又は臭素原子、ｎは１〜５の数である。）」と訂正する。
（訂正事項ｂ）
　特許明細書の段落【００２４】中の「実施例１〜４、比較例１、２」を
「実施例１〜
３
参考例１
参考例
（訂正事項ｃ）
　特許明細書の段落【００２９】の表１中の「実施例３」を「参考例１」と訂正し、同表１中の「実施例４」を「実施例３」と訂正し、訂正後の参考例１と実施例３の表における位置を入れ替える。
（訂正事項ｄ）
　特許明細書の段落【００３１】の表２中の「実施例３」を「参考例１」と訂正し、同表１中の「実施例４」を「実施例３」と訂正し、訂正後の参考例１と実施例３の表における位置を入れ替える。
 
２．訂正の目的の適否、訂正の範囲の適否及び特許請求の範囲の拡張・変更の存否          
　訂正事項ａは、請求項１中のＲ2の選択肢において「Ｃ1 〜Ｃ5 のアルキル基」と「Ｒ6 −ＯＣＨ2 −」を削除し、Ｒ2を
である場合だけに特定するものであるから、特許請求の範囲の減縮を目的としたものである。
　訂正事項ｂ〜ｄは、訂正事項ａの訂正に伴い、特許請求の範囲と発明の詳細な説明の記載とを整合させるためのものであるから、明りょうでない記載の釈明を目的としたものである。
　そして、訂正事項ａ〜ｄは、願書に添付された明細書に記載された事項の範囲内においてされたものであり、実質上特許請求の範囲を拡張し又は変更するものではない。
　
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
 
【III】本件発明
　上記の結果、訂正後の本件の請求項１〜２に係る発明（以下「本件発明１」〜「本件発明２」という。）は、訂正明細書の記載からみて、その特許請求の範囲の請求項１〜２に記載された事項により特定される次のとおりのものである。
「【請求項１】ポリオール化合物（ａ）と有機ポリイソシアネート（ｂ）と式（１）で表される化合物（ｃ）との反応物であるウレタン（メタ）アクリレート（Ａ）、
【化１】　　　
（式中、Ｒ1は水素原子又はメチル基、Ｒ2は　
【化２】　　　　　
　
Ｒ3、Ｒ4 、R5 は、それぞれ独立して水素原子、フェニル基、Ｃ1〜Ｃ5のアルキル基又は臭素原子、ｎは１〜５の数である。）反応性希釈剤（Ｂ）及び光重合開始剤（Ｃ）を含むことを特徴とする紫外線硬化性透過型スクリーン用樹脂組成物。
【請求項２】請求項１記載の樹脂組成物に紫外線を照射することを特徴とする硬化物の製法。」
　
【IV】異議申立ての概要
　特許異議申立人は、甲第１〜１２号証を提出し、下記の理由により訂正前の請求項１〜２に係る特許は取り消されるべきである旨を主張している。
（理由１）訂正前の請求項１〜２に記載された発明は、甲第２号証に記載された発明であり、訂正前の請求項１〜２に係る特許は、特許法第２９条第１項第３号の規定に違反してされたものである。
（理由２）訂正前の請求項１〜２に記載された発明は、甲第１号証及び甲第２号証に記載された発明、又は、甲第１〜１２号証に記載された発明に基づいて当業者が容易に発明をすることができたものであり、訂正前の請求項１〜２に係る特許は、特許法第２９条第２項の規定に違反してされたものである。
　
【V】合議体の判断
１．取消理由の概要
　取消理由の概要は、特許異議申立人の主張と同旨であるが、甲第３〜１２号証を参考資料として扱っている。
　また、取消理由において引用した刊行物は下記のとおりである。
　
刊行物１：特開平１−１１５９６４号公報（特許異議申立人が提出した甲第１号証） 
刊行物２：特開平４−６８０１０号公報（同甲第２号証） 
参考資料３：共栄社油脂化学工業株式会社カタログ（同甲第３号証） 
参考資料４：共栄社油脂化学工業株式会社カタログ（同甲第４号証） 
参考資料５：共栄社化学株式会社ホームページ（同甲第５号証） 
参考資料６：特開昭６０−１２７３１７号公報（同甲第６号証） 
参考資料７：特開昭６３−１９９２１０号公報（同甲第７号証） 
参考資料８：特開昭６３−２０７８０５号公報（同甲第８号証） 
参考資料９：特開平１−１０３６１６号公報（同甲第９号証） 
参考資料１０：特開平１−１９０７１１号公報（同甲第１０号証） 
参考資料１１：特開平１−３０９００１号公報（同甲第１１号証） 
参考資料１２：特開平３−２３１９０８号公報（同甲第１２号証） 
　
２．刊行物１〜２及び参考資料３〜１２の記載事項
刊行物１
ア．「１．次の（Ａ）、（Ｂ）および（Ｃ）
（Ａ）　式（Ｉ）　
［式中、Ｒ1〜Ｒ4は水素原子または炭素数１〜４のアルキル基を示し、Ｒ1〜Ｒ4のうち少なくとも一つはアルキル基である］
で表わされる基を構成単位として含むポリオール化合物
（Ｂ）ポリイソシアネート化合物
（Ｃ）水酸基含有（メタ）アクリレート化合物
を反応させて得られるウレタン（メタ）アクリレートポリマーを構成成分として含有することを特徴とする光フアイバー被覆用組成物。」（特許請求の範囲）
イ．「本発明で用いられるポリイソシアネート化合物（Ｂ）としては、例えば２，４−トリレンジイソシアネート・・・等が好ましい。」（３頁左下欄１２行〜右上欄１５行）
ウ．「水酸基含有（メタ）アクリレート化合物（Ｃ）としては、例えば２−ヒドロキシエチル（メタ）アクリレート、２−ヒドロキシプロピル（メタ）アクリレート、２−ヒドロキシ−３−フエニルオキシプロピル（メタ）アクリレート、・・・・、下記式(II)または(III)　
［式中、Ｒ5は水素原子またはメチル基を示し、nは１〜１５の数を示す］
で表わされる（メタ）アクリレート等が挙げられる。・・・これらの水酸基含有（メタ）アクリレート化合物のうち２−ヒドロキシエチル（メタ）アクリレート、２−ヒドロキシプロピル（メタ）アクリレート等が好ましい。」（３頁右下欄下から３行〜４頁右上欄９行）
エ．「本発明の組成物には、ウレタン（メタ）アクリレートポリマー以外に必要に応じて、本発明の組成物の特性を損なわない範囲で放射線硬化性の他のポリマー、反応性希釈剤およびその他の添加剤を添加することができる。」（４頁右下欄最下行〜５頁左上欄４行）
オ．「本発明の組成物を紫外線により硬化させる場合には、本発明の組成物に光重合開始剤および必要に応じてさらに光増感剤を添加するのが好ましい。」（６頁左上欄下から２行〜右上欄１行）
カ．「本発明の光フアイバー被覆用組成物は、特定のウレタン（メタ）アクリレートポリマーを含むことにより、硬化速度が大きく、柔軟性に優れ、広い範囲の温度変化においても物性変化が少なく、耐熱性および耐加水分解性に優れ、経時的な物性変化が少なく長期信頼性に優れ、酸、アルカリ等に対する耐性があり、吸湿性、吸水性が低く、常温で液状であり作業性に優れていることから、光フアイバー用被覆材料、特に光フアイバーの第１次コート材料として優れている。」（９頁左上欄下から３行〜右上欄７行）
キ．また、実施例１〜４では、（Ｃ）水酸基含有（メタ）アクリレート化合物として２−ヒドロキシエチルアクリレートを用いている。
　
刊行物２
ア．「１．ポリオール（ａ）、ポリイソシアネート（ｂ）および活性水素含有（メタ）アクリレート（ｃ）からのウレタン（メタ）アクリレートであって、ポリオール（ａ）が分子中に−（ＯＣＨ2ＣＨ2ＣＨ2ＣＨ2）ｍ−（ただし、ｍは５〜１００である）の構造を有するウレタン（メタ）アクリレート[Ａ］、一般式　
（式中、Ｒ1は水素原子またはメチル基、Ｒ2は水素原子または炭素数２０以下のアルキル基、Ａはエチレン基またはプロピレン基、ｎは１〜２０の整数である）で示される（メタ）アクリレート［Ｂ］および光重合開始剤［Ｃ］を必須成分とし、［Ａ］１００重量部に対して、［Ｂ］が５０〜２００重量部、［Ａ]および［Ｂ］の合計１００重量部に対して［Ｃ]が０．０１〜２．５重量部であり、かつ、粘度が３００〜３０００ｃｐｓである光学部品成形用紫外線硬化型組成物。」（特許請求の範囲）
イ．「［産業上の利用分野］
　本発明は、フレネルレンズなどの光学部品の製造に適した紫外線硬化型組成物に関する。
［従来の技術］
　フレネルレンズなどの光学部品の製造に紫外線硬化樹脂を用いることが知られている（特開昭６３−１６３３３０号公報）。また、光伝送用ガラスファイバーの被覆材に、ポリオール成分の１種としてポリテトラメチレングリコールを用いたウレタンアクリレートが知られている（特開昭６４−２４８１号公報）。
［発明が解決しようとする課題］
　しかし、従来のものは、光学部品として要求される光学特性および硬化物の強靱性、耐薬品性、耐熱性、耐冷性、耐湿性などの硬化物物性の全てを満足させるものではなかった、また、特開昭６４−２４８１号公報記載の組成物はガラスファイバー用被覆材としては有用であるが、粘度が高く光学部品の成形には不適であった。」（１頁右欄５〜２頁左上欄３行）
ウ．「ポリイソシアネート（ｂ）は、公知のものが使用でき、例えばイソホロンジイソシアネート、・・・が挙げられる。」（２頁右下欄１〜７行）
エ．「活性水素含有（メタ）アクリレート（ｃ）としては、ヒドロキシアルキル（アルキル基の炭素数は通常２〜４）（メタ）アクリレート［ヒドロキシエチル（メタ）アクリレート、ヒドロキシプロピル（メタ）アクリレートなど］、ヒドロキシアルキル（メタ）アクリレートのアルキレンオキサイド・・・付加物（以下、ＡＯＡと略す）および／またはラクトン（炭素数は通常３〜７）の付加物（付加モル数は通常１〜２０、好ましくは１〜１０）などが挙げられる。」（２頁右下欄１０行〜３頁左上欄１行）
オ．「本発明における組成物は必要に応じて［Ｂ］と公知の単官能、二官能および多官能（メタ）アクリレートを併用することができる。・・・・・・
　また、（メタ）アクリレート以外のラジカル重合性モノマー（例えば、ビニル基またはアリル基含有モノマーなど）を併用することができる。」（３頁右上欄８行〜左下欄１２行）
カ．「本発明の組成物は、紫外線を照射することにより硬化させることができる。」（３頁右下欄１４〜１５行）
キ．「［発明の効果］
　本発明の組成物は、フレネルレンズなどの光学部品の成形が容易であり、また、耐薬品性、強靱性、耐熱性および耐冷性が優れている。」（５頁右下欄６〜９行）
　
参考資料３
ア．「
特殊ウレタンアクリレート
　今回弊社が開発した“ウレタンアクリレート”は、・・・紫外線硬化・電子線硬化（酸素による重合禁止効果は比較的受け難い。）及び熱効果のベースレジンとして、又耐擦傷性ウレタン化合物の特徴である強靱性、密着性等を生かした用途に好適です。
＜一般構造式＞　
＜特徴＞
・・・
（２）架橋性の高い強靱な皮膜を形成します。
（３）耐傷性に優れた皮膜を形成します。
・・・・
（６）塩ビ、ＰＥＴ（ポリエステル）に対して良好な密着性を有します。
＜用途＞
（１）フィルム・プラスチックスのトップコート（ハードコート、傷防止）
・・・
（４）熱可塑性樹脂及び合成ゴムの改質（硬度、耐熱アップ）架橋剤」（１頁）
イ．特殊ウレタンアクリレートの表に「ＡＨ−６００」が記載されている。（３頁）
ウ．共栄社油脂化学工業株式会社の研究所と奈良工場の住所、及び、城東工場の住所が記載されている。（５頁）
　
参考資料４
ア．ＡＨ−６００の構造式が
であることが記載されている。（５頁）
　
参考資料５
ア．共栄社化学株式会社の沿革として、
「１９４２　社名を共栄油化学工業株式会社に変更。１９７１　奈良工場に研究所建設工事竣工。　１９９０　城東工場閉鎖。　１９９２　社名を共栄社化学株式会社に変更。」が記載されている。（２／３頁）
　
参考資料６
ア．「１．下記一般式（Ｉ）で表わされる有機ジイソシアネート１モルに対し、下記一般式(II）で表わされる２−ヒドロキシ−３−アルキルフエノキシプロピル（メタ）アクリレートを１〜１．５モル反応させるか又は該反応により得られる生成物に下記一般式(III)で表されるフエノール化合物を反応させてイソシアネート基をブロックすることを特徴とする硬化性組成物の製法。
　Ｏ＝Ｃ＝Ｎ−Ｘ−Ｎ＝Ｃ＝Ｏ　　　(I)
　但し、Ｘは二価の脂肪族基、脂環族基又は芳香族基。
　但し、Ｒ1は水素又はメチル基、Ｒ2は炭素数１〜９のアルキル基である。
  
　但し、Ｒ3は水素又はメチル基。」（特許請求の範囲）
イ．「従来より、塗料、接着剤等の密着性、接着強度の向上を計る手段として、・・・が行われてきたが、アクリレート及び／又はメタクリレート・・・・の末端に反応性に富むイソシアネート基及び／又はフエノール化合物でブロックしたイソシアネート基を導入することにより接着性が著しく向上することを見出し本発明を完成するに至つた。」（１頁右欄８〜１７行）
　
参考資料７
ア．「１）１分子中に（メタ）アクリロイルオキシ基を２個以上有するウレタンポリ（メタ）アクリレート（Ａ）３０〜８９重量％、一般式［I］
（式中、Ｒは水素原子またはメチル基を、mおよびnは０または１を示す）
で表わされる単量体（Ｂ）１〜５０重量％、および１分子中にメルカプト基を２個以上有するポリチオール化合物（Ｃ）１０〜５０重量％から成る単量体混合物を重合硬化することを特徴とするプラスチツク材料の製造方法。」（特許請求の範囲第１項）
イ．「［従来の技術]
　プラスチツクレンズは成形が容易なこと、軽いことなどの特徴を生かし、光学製品に広く用いられるようになつてきている。中でも眼鏡レンズにおいては・・・近年ポリジエチレングリコールビスアリルカーボネートから成る樹脂がプラスチツク眼鏡レンズの主流をなしている。」（１頁右欄１０〜１８行）
ウ．「本発明の第１成分である１分子中に（メタ）アクリロイルオキシ基を２個以上有するウレタンポリ（メタ）アクリレート（Ａ）は、・・・分子内に２個以上のイソシアネート基を有する化合物とヒドロキシル基含有の（メタ）アクリレートモノマーとを付加反応させることにより製造できる。・・・・該イソシアネート化合物と反応させるヒドロキシル基含有（メタ）アクリレートとしては、２−ヒドロキシエチル（メタ）アクリ
レート、・・・・フエニルグリシジルエーテルと（メタ）アクリル酸との付加反応物などが挙げられる。」（２頁左下欄３行〜右下欄下から２行）
エ．「本発明の第２成分である一般式[I］で表される単量体（Ｂ）は主成分であるウレタンポリ（メタ）アクリレート（Ａ）の反応性希釈剤としての役割を果すものである。」（３頁右上欄１〜４行）
オ．「本発明のプラスチツクレンズ材料は上述の・・・単量体混合物を鋳型内で例えば光重合開始剤の存在下、紫外線を照射し重合硬化せしめることにより製造できる。」（３頁左下欄３〜９行）
　
参考資料８〜１２
　参考資料８〜１２は、参考資料７と同じく三菱レイヨン株式会社が出願人である特許公報であり、参考資料７と類似のプラスチツクレンズ材料に関する内容が記載されている。
　
３．特許法第２９条第１項第３号違反について
　刊行物２には、「ポリオール（ａ）、ポリイソシアネート（ｂ）および活性水素含有（メタ）アクリレート（ｃ）からのウレタン（メタ）アクリレート［Ａ]、一般式
（置換基の説明省略）で示される（メタ）アクリレート［Ｂ］および光重合開始剤［Ｃ］を必須成分とするフレネルレンズなどの光学部品成形用紫外線硬化型組成物」（摘示記載ア，イ）が記載されている。
　本件発明１と刊行物２に記載されたものとを対比すると、刊行物２にはポリイソシアネート（ｂ）としてイソホロンジイソシアネートなどの有機ポリイソシアネートが記載されているので（摘示記載ウ）、刊行物２に記載された発明の「ポリイソシアネート（ｂ）」は本件発明１の「有機ポリイソシアネート（ｂ）に相当し、刊行物２に記載された発明の「（メタ）アクリレート［Ｂ］」は、本件発明１の「反応性希釈剤（Ｂ）」に相当する。また、フレネルレンズは透過型スクリーンの一種であるから、刊行物２に記載された発明の「フレネルレンズなどの光学部品成形用」は、本件発明１の「紫外線硬化性透過型スクリーン用」に相当する。さらに、刊行物２に記載された発明の「活性水素含有（メタ）アクリレート（ｃ）」は、その具体例としてヒドロキシアルキル（メタ）アクリレート等の水酸基を含有する（メタ）アクリレートが記載され（摘示記載エ）、本件発明１の「式（１）で表される化合物（ｃ）」も水酸基を含有する（メタ）アクリレートであるから、両成分は、水酸基を含有する（メタ）アクリレートである点で一致している。
　したがって、両発明は、「ポリオール化合物（ａ）と有機ポリイソシアネート（ｂ）と水酸基を含有する（メタ）アクリレートとの反応物であるウレタン（メタ）アクリレート（Ａ）、反応性希釈剤（Ｂ）及び光重合開始剤（Ｃ）を含む紫外線硬化性透過型スクリーン用樹脂組成物」である点で一致するが下記の点で相違している。
（相違点）ウレタン（メタ）アクリレート（Ａ）を構成する水酸基を含有すいる（メタ）アクリレートが、本件発明１は式（１）で示される化合物（ｃ）であるのに対し、刊行物２には、当該化合物を用いることは記載も示唆もされていない点。
　したがって、本件発明１は、刊行物２に記載された発明であるとはいえない。
　
　本件発明２は、本件発明１の樹脂組成物に紫外線を照射する硬化物の製法であるが、本件発明１が刊行物２に記載された発明であるとはいえない以上、同様の理由により、本件発明２も、刊行物２に記載された発明であるとはいえない。
　よって、本件発明１〜２に係る特許は、特許法第２９条第１項第３号の規定に違反してされたものではない。
　
４．特許法第２９条第２項違反について
　刊行物１には、「（Ａ）　式（Ｉ）
（置換基の説明省略）で表わされる基を構成単位として含むポリオール化合物、（Ｂ）ポリイソシアネート化合物および（Ｃ）水酸基含有（メタ）アクリレート化合物を反応させて得られるウレタン（メタ）アクリレートポリマーを構成成分として含有する光フアイバー被覆用組成物」が記載されており（摘示記載ア）、必要に応じて反応性希釈剤を添加でき（摘示記載エ）、紫外線により硬化させる場合には光重合開始剤を用いること（摘示記載オ）が記載されていることから、刊行物１には、「（Ａ）ポリオール化合物と（Ｂ）有機ポリイソシアネート化合物と（Ｃ）水酸基含有（メタ）アクリレート化合物との反応物であるウレタン（メタ）アクリレートポリマー、反応性希釈剤、及び、光重合開始剤を含む紫外線硬化性光フアイバー被覆用組成物」が記載されているものと認められる。
　本件発明１と刊行物１に記載された発明とを対比すると、（Ｂ）ポリイソシアネート化合物として２，４−トリレンジイソシアネート等の有機系のポリイソシアネートが（摘示記載イ）記載されていることから、刊行物１に記載された発明の「（Ｂ）ポリイソシアネート化合物」は本件発明１の「有機ポリイソシアネート（ｂ）」に相当し、本件発明１の「式（１）で示される化合物（ｃ）」は水酸基を含有する（メタ）アクリレートであるから刊行物１に記載された発明の「（Ｃ）水酸基含有（メタ）アクリレート化合物」に対応しているので、両発明は、「ポリオール化合物（ａ）と有機ポリイソシアネート（ｂ）と水酸基含有（メタ）アクリレート化合物との反応物であるウレタン（メタ）アクリレート、反応性希釈剤（Ｂ）及び光重合開始剤（Ｃ）を含む紫外線硬化性樹脂組成物」である点で一致するが下記の点で相違している。
（相違点１）本件発明１は、透過型スクリーン用であるのに対して、刊行物１に記載された発明は、光フアイバー被覆用である点。
（相違点２）水酸基含有（メタ）アクリレート化合物として、本件発明１は「式（１）で示される化合物（ｃ）」を用いるのに対して、刊行物１には当該式（１）で示される化合物（ｃ）に含まれる、２−ヒドロキシ−３−フェニルオキシプロピル（メタ）アクリレートや式(II)      
で表される（メタ）アクリレートが例示されているものの（摘示記載ウ）、好ましいものとして記載されているのは、本件訂正明細書の比較例１〜２で用いられている２−ヒドロキシエチル（メタ）アクリレートと、２−ヒドロキシプロピル（メタ）アクリレートであり（摘示記載ウ）、実施例でも２−ヒドロキシエチル（メタ）アクリレートを用いている点（摘示記載キ）。
　上記相違点について検討すると、刊行物２には、従来技術としてフレネルレンズなどの光学部品と光伝送用ガラスファイバーの被覆材が並記されている（摘示記載イ）ことから、両用途において類似の組成物が適用されていることは認識できるものの、特開昭６４−２４８１号公報記載のポリオールの一種としてポリテトラメチレングリコールを用いたウレタンアクリレートを含む組成物は、ガラスファイバー用被覆材としては有用であるが、粘度が高く光学部品の成形には不適であった旨が記載されている（摘示記載イ）のであるから、ポリオールの一種としてポリテトラメチレングリコールを用いたウレタンアクリレートを含む組成物である点で特開昭６４−２４８１号公報記載の組成物と一致する刊行物１に記載された光フアイバー被覆材料を、そのまま光学部品の成形に用いた場合にも適するか否かは明確ではない。
　また、刊行物１に記載された光フアイバー被覆用組成物を、光学部品の一種であるフレネルレンズなどの透過型スクリーン用に転用することができるとしても、その際に、刊行物１に水酸基含有（メタ）アクリレート化合物として列記された多数の化合物の中から、 ２−ヒドロキシ−３−フェニルオキシプロピル（メタ）アクリレートあるいは式(II)（構造式省略）で表される（メタ）アクリレートを選択すると、本件訂正明細書に記載された離型性に優れ、特に透過型スクリーン用に適しているという特有の効果を奏することは、当業者が予測可能であるとはいえない。
　また、参考資料３〜５には、分子末端が２−ヒドロキシ−３−フェニルオキシプロピル（メタ）アクリレートで封止されたウレタンプレポリマー（ＡＨ−６００）が強靱性、耐傷性、密着性に優れた製品として本件出願日以前に存在したことが記載され、また、参考資料６には、有機ジイソシアネートに２−ヒドロキシ−３−アルキルフエノキシプロピル（メタ）アクリレートを反応させてイソシアネート基をブロックした塗料、接着剤等の硬化性組成物は、接着性が向上することが記載され、さらに、参考資料７〜１２には、眼鏡などのプラスチックレンズ成形用の、ポリオール成分を用いていないウレタンポリ（メタ）アクリレートにおいて、イソシアネート化合物と反応させるヒドロキシ基含有（メタ）アクリレートとして、フエニルグリシジルエーテルと（メタ）アクリル酸との付加反応物が例示されていることを合わせ考慮しても、本件発明１の離型性に優れるという効果が、当業者が予測可能であるとまではいえない。
　したがって、本件発明１は、参考資料３〜１２を参酌しても、刊行物１〜２に記載された発明に基づいて、当業者が容易に発明をすることができたとはいえない。
　
　本件発明２は、本件発明１の樹脂組成物に紫外線を照射する硬化物の製法であるが、本件発明１が参考資料３〜１２を参酌しても、刊行物１〜２に記載された発明に基づいて当業者が容易に発明をすることができたとはいえない以上、同様の理由により、本件発明２も、参考資料３〜１２を参酌しても、刊行物１〜２に記載された発明に基づいて当業者が容易に発明をすることができたとはいえない。
　よって、本件発明１〜２に係る特許は、特許法第２９条第２項の規定に違反してされたものではない。
　
【VI】むすび
　以上のとおりであるから、特許異議申立ての理由、証拠及び取消理由によっては、本件発明１〜２についての特許を取り消すことができない。
　また、他に本件発明１〜２についての特許を取り消すべき理由を発見しない。
　よって、結論のとおり審決する。
【異議決定日】
平成１７年５月２４日（２００５．５．２４）
【訂正の要旨】
審決（決定）の【理由】欄参照。
（５４）【発明の名称】
紫外線硬化性透過型スクリーン用樹脂組成物並びにその硬化物
（５７）【特許請求の範囲】
　【
請求項１
　【化１】
（式中、Ｒ１は水素原子又はメチル基、Ｒ２は
　【化２】
Ｒ３、Ｒ４、Ｒ５は、それぞれ独立して水素原子、フェニル基、Ｃ１〜Ｃ５のアルキル基又は臭素原子、ｎは１〜５の数である。）反応性希釈剤（Ｂ）及び光重合開始剤（Ｃ）を含むことを特徴とする紫外線硬化性透過型スクリーン用樹脂組成物。
　【請求項２】請求項１記載の樹脂組成物に紫外線を照射することを特徴とする硬化物の製法。
【発明の詳細な説明】
　【０００１】
　【産業上の利用分野】本発明はビデオプロジェクター、プロジェクションテレビ等に使用されるフレネルレンズ、レンチキュラーレンズ等の透過型スクリーンに適している紫外線硬化性樹脂組成物及びその硬化物に関するものである。
　【０００２】
　【従来の技術】従来、フレネルレンズは熱可塑性樹脂、例えばアクリル樹脂等を金型を用いて加熱、加圧し、型取り成形する方法で製造されていたが、この方法では次のような欠点がある。
▲１▼　レンズ歪を防止するために、金型を徐々に冷却するところから、１ショット３０〜６０分間の工程時間が必要となり、生産効率が極めて劣る。
▲２▼　金型が高温、高圧にさらされるため、金型が浸蝕され、フレネルレンズのプリズム形状が変化し、フレネルレンズの再現性を悪化させる。
▲３▼　従って金型の寿命が短かく、製造コストを上昇させる。
近年になって、生産効率が高く、かつおだやかな条件で製造が可能な方法として、フレネルレンズ金型に紫外線硬化型の樹脂を充填し、さらにその表面に透明なプラスチックフィルムを被覆した後、紫外線を照射して樹脂を硬化することによって透明プラスチックフィルムに紫外線硬化樹脂層を積層してなるフレネルレンズが製造されるようになってきた。
　【０００３】
　【発明が解決しようとする課題】しかしながら、この方法は次のような問題点がある。紫外線硬化物の金型からの脱型が劣り、脱型が不可能となったり、脱型時に金型に樹脂が残り、金型が使用できなくなる。
　【０００４】
　【課題を解決するための手段】本発明者らは、鋭意研究を重ねた結果、金型からの脱型性が優れ、表面の優れた耐傷性と長期の使用温度（６０℃）における形状保持性と、透明フィルムへの優れた密着性を有し、かつ生産効率の高い安価なフレネルレンズを製造することが可能なことを見出し、本発明を完成するに到った。
　【０００５】即ち、本発明は、ポリオール化合物（ａ）と有機ポリイソシアネート（ｂ）と式（１）で表される化合物（ｃ）との反応物であるウレタン（メタ）アクリレート（Ａ）、
　【０００６】
　【化３】
　【０００７】（式中、Ｒ１は水素原子又はメチル基、Ｒ２はＣ１〜Ｃ５のアルキル基、
　【０００８】
　【化４】
　【０００９】又は、Ｒ６−ＯＣＨ２−、Ｒ３、Ｒ４、Ｒ５はそれぞれ独立して水素原子、フェニル基、Ｃ１〜Ｃ５のアルキル基又は臭素原子、Ｒ６はＣ１〜Ｃ１０のアルキル基、ｎは、１〜５の数である。）
反応性希釈剤（Ｂ）及び光重合開始剤（Ｃ）を含むことを特徴とする紫外線硬化性透過型スクリーン用樹脂組成物並びにその硬化物に関する。
　【００１０】本発明に使用するウレタン（メタ）アクリレート（Ａ）はポリオール化合物（ａ）と有機ポリイソシアネート（ｂ）と式（１）で表される化合物（ｃ）を反応させることにより得ることができる。ウレタン（メタ）アクリレート（Ａ）の原料であるポリオール化合物（ａ）の具体例としては、例えばエチレングリコール、ネオペンチルグリコール、１，４−ブタンジオール、１，６−ヘキサンジオール、３−メチル−１，５−ペンタンジオール等のアルキレングリコール、ポリエチレングリコール、ポリテトラメチレングリコール、ビスフェノールＡポリエトキシジオール、ビスフェノールＦポリエトキシジオール等のポリーテルポリオール；コハク酸、アジピン酸、アゼライン酸、セバシン酸、フタル酸、テトラヒドロフタル酸等の二塩基酸又はその無水物と前記アルキレングリコール、前記ポリエーテルポリオールとの反応によって得られるポリエステルポリオール；ポリε−カプロラクトン変性ポリオール；ポリカーボネートポリオール等を挙げることができる。
　【００１１】有機ポリイソシアネート（ｂ）の具体例としては、例えばトリレンジイソシアネート、ジフェニルメタンジイソシアネート、キシリレンジイソシアネート、イソホロンジイソシアネート、ヘキサメチレンジイソシアネート、トリメチルヘキサメチレンジイソシアネート、等を挙げることができる。
　【００１２】前記式（１）で表される化合物（ｃ）の具体例としては、例えば２−ヒドロキシプロピル（メタ）アクリレート、２−ヒドロキシブチル（メタ）アクリレート、２−ヒドロキシ−３−フェニルオキシ−プロピル（メタ）アクリレート、２−ヒドロキシ−３−（２′−フェニルベンゼン）オキシ−プロピル（メタ）アクリレート、２−ヒドロキシ−３−（４′−フェニルベンゼン）オキシ−プロピル（メタ）アクリレート、２−ヒドロキシ−３−（２′，４′，６′−トリブロモフェニル）オキシ−プロピル（メタ）アクリレート、２−ヒドロキシ−３−（２′，４′−ジブロモフェニル）オキシ−プロピル（メタ）アクリレート、２−ヒドロキシ−３−ペンチルオキシ−プロピル（メタ）アクリレート、２−ヒドロキシ−３−ヘキシルオキシ−プロピル（メタ）アクリレート等を挙げることができる。
　【００１３】前記ウレタン（メタ）アクリレート（Ａ）は、例えばポリオール化合物（ａ）の水酸基１当量あたり有機ポリイソシアネート（ｂ）のイソシアネート基好ましくは１．１〜２．０当量を反応温度好ましくは７０〜９０℃で反応させ、ウレタンオリゴマーを合成し、次いでウレタンオリゴマーのイソシアネート基１当量あたり、前記式（１）で表される化合物（ｃ）の水酸基好ましくは１〜１．５当量を反応温度好ましくは７０〜９０℃で反応させて得ることができる。好ましいウレタン（メタ）アクリレートとしては、ポリエステルウレタンアクリレート、ポリカプロラクトンウレタンアクリレート、ポリテトラメチレンウレタンアクリレートを挙げることができる。
　【００１４】ウレタン（メタ）アクリレート（Ａ）は樹脂組成物中に好ましくは１０〜６０重量％、特に好ましくは１５〜５５重量％含有する。次に本発明で使用する反応性希釈剤（Ｂ）の具体例としては、例えば、フェニルオキシエチル（メタ）アクリレート、ノニルフェニルオキシエチル（メタ）アクリレート、フェニルポリエトキシ（メタ）アクリレート、ｏ−フェニルフェノールのエチレンオキサイド付加物の（メタ）アクリレート、アクリロイルモルホリン、Ｎ−ビニルカプロラクタム、２−ヒドロキシプロピル（メタ）アクリレート、２−ヒドロキシプロピル−３−オキシフェニル（メタ）アクリレート、ジシクロペンタニル（メタ）アクリレート、ε−カプロラクトン変性ヒドロキシピバリン酸ネオペンチルグリコールジ（メタ）アクリレート、ビスフェノールＡポリエトキシジ（メタ）アクリレート、ビスフェノールＦポリエトキシジ（メタ）アクリレート、ノナンジオールジ（メタ）アクリレート、ポリエチレングリコールジ（メタ）アクリレート等を挙げることができる。反応性希釈剤（Ｂ）は樹脂組成物中に好ましくは３５〜８５重量％、特に好ましくは４０〜８０重量％含有する。
　【００１５】本発明は（Ａ）及び（Ｂ）成分以外の反応性化合物として、例えば、２，４，６−トリブロムフェニルオキシエチル（メタ）アクリレート、２，４，６−トリブロムフェニルオキシプロピル（メタ）アクリレート、２，４，６−トリブロムフェニル（メタ）アクリレート、テトラブロムビスフェノールＡポリエトキシジ（メタ）アクリレート、ビスフェノールＡ型エポキシ（メタ）アクリレート、ビスフェノールＦ型エポキシ（メタ）アクリレート等を使用することができる。
　【００１６】本発明で使用する光重合開始剤（Ｃ）としては、例えば、１−ヒドロキシシクロヘキシルフェニルケトン、アセトフェノンジメチルケタール、２−ヒドロキシ−２−メチル−１−フェニルプロパン−１−オン等を挙げることができる。光重合開始剤（Ｃ）の配合割合は樹脂組成物中に、好ましくは０．１〜１５重量％、特に好ましくは０．５〜５重量％である。
　【００１７】本発明の樹脂組成物は（Ａ）、（Ｂ）及び（Ｃ）成分を加温、溶解混合する方法により得ることができる。本発明の樹脂組成物の屈折率（２３℃）は１．５３以上が好ましい。
　【００１８】本発明の樹脂組成物には、必要に応じて、離型剤、消泡剤、レベリング剤、帯電防止剤、光安定剤、酸化防止剤、重合禁止剤等を使用することができる。
　【００１９】本発明の樹脂組成物の硬化物は常法に従い本樹脂組成物に紫外線を照射することにより得ることができる。具体的には、本発明の樹脂組成物を、例えば、フレネルレンズ又はレンチキュラーレンズの形状を有するスタンパー上に塗布し、該樹脂組成物の層を設け、その層の上に硬質透明基板（例えば、ポリ塩化ビニル、ポリスチレン、ポリカーボネート、ポリ（メタ）アクリレート、ポリエステル或はこれらポリマーのブレンド品等からなる透明基板等）を接着させ、次いでその状態で該硬質透明基板側から高圧水銀灯やメタルハライドランプ等により、紫外線を照射して該樹脂組成物を硬化させた後、該スタンパーから剥離する。この様にして通常屈折率（２３℃）が１．５５以上、好ましい条件下では１．５６以上を有する軟質なフレネルレンズ或はレンチキュラーレンズ等の透過スクリーンが得られる。
　【００２０】
　【実施例】次に本発明を実施例と比較例によりさらに具体的に説明する。
　【００２１】
ウレタン（メタ）アクリレート（Ａ）の合成例
合成例１
ビスフェノールＦのエチレンオキサイド４モル付加物３７６部、トリレンジイソシアネート３４８部を仕込み、昇温後８０℃で１０時間反応させ、次いで２−ヒドロキシ−３−フェニルオキシ−プロピルアクリレート４６６．２部、メトキノン０．６部、ジラウリン酸ジ−ｎ−ブチルスズ０．３５部を仕込み、８０℃で反応を行った。得られたウレタンアクリレート（Ａ−１）の屈折率（２５℃）は１．５７０であった。
　【００２２】合成例２
３−メチル−１，５−ペンタジオールとテレフタル酸からなるポリエステルジオール（ＯＨ価　１１２．２ｍｇＫＯＨ／ｇ、分子量１０００）１０００部、ヘキサメチレジイソシアネート３３６部を仕込み、昇温後８０℃で１０時間反応させ、次いで２−ヒドロキシ−３−フェニルオキシ−プロピルアクリレート４６６．２部、メトキノン０．９部、ジラウリン酸ジーｎ−ブチルスズ０．５部を仕込み、８０℃で反応を行った。得られたウレタンアクリレート（Ａ−２）の屈折率（２５℃）は、１．５３１であった。
　【００２３】合成例３
ビスフェノールＡのエチレンオキサイド１０モル付加物６６８部、トリレンジイソシアネート３４８部を仕込み、８０℃で１０時間反応させ、次いで２−ヒドロキシブチルアクリレート３００部、メトキノン０．６６部ジラウリン酸ジ−ｎ−ブチルスズ０．４部を仕込み、８０℃で反応を行った。得られたウレタンアクリレート（Ａ−３）の屈折率（２５℃）は１．５４８であった。
　【００２４】樹脂組成物の実施例
実施例１〜
３
参考例１
表１に示すような組成（数値は重量部を示す）に各成分を混合して紫外線硬化性透過型スクリーン用樹脂組成物を得た。それらの樹脂組成物から得られるフレネルレンズの特性及び硬化物性を表２に示す。フレネルレンズの性能評価は以下の製造法で得られるフレネルレンズで行った。
フレネルレンズの製造法
５０℃で加熱した各実施例、
参考例
　【００２５】以上で製造されたフレネルレンズの性能評価を以下の方法にて行った。
（１）離型性：硬化した樹脂を金型より離型させる時の難易
○・・・・金型からの離型性が良好
△・・・・離型がやや困難
×・・・・離型が困難或は型のこりがある
（２）型再現性：硬化した樹脂層の表面形状と金型の表面形状を観察した。
○・・・・再現性良好
×・・・・再現性が不良
　【００２６】（３）復元性：樹脂組成物を用いて製造したフレネルレンズに直径１０ｍｍの金属丸棒を強く押しつけた後、レンズについた丸棒の跡が完全に消失するまでの時間を測定した。
◎・・・・瞬時に消失する
○・・・・６０秒以内に消失した
△・・・・６０秒から６０分の間に消失した
×・・・・消失しない
　【００２７】（４）耐擦傷性：樹脂組成物を用いて製造したフレネルレンズにアクリル板（幅１５ｍｍ、長さ１００ｍｍ、厚さ２ｍｍ）を垂直に強く押しつけながら長さ１００ｍｍの間隔を１往復１秒のスピードで１０往復させた後、レンズ表面について傷を観察する。
◎・・・・傷がまったく認められない
○・・・・スジ状の傷が数本認められる
△・・・・部分的に帯状の傷が認められる
×・・・・全面的に帯状の傷が認められる
　【００２８】（５）密着性：硬質透明基板上に樹脂組成物をコートする（幅２０ｍｍ、長さ１５０ｍｍ、膜厚２００μｍ）次に高圧水銀灯（８０Ｗ／ｃｍ、オゾンレス）で５００ｍＪ／ｃｍ２照射を行い硬化を行った。次いで引張試験機で硬質透明基板上で硬化した樹脂の９０度剥離強度を測定した。（剥離スピード、１００ｍｍ／分）
◎・・・・剥離強度　　　２ｋｇ／ｃｍ以上
○・・・・剥離強度　　　１〜２ｋｇ／ｃｍ
△・・・・剥離強度　　　０．５〜１ｋｇ／ｃｍ
×・・・・剥離強度　　　０．５ｋｇ／ｃｍ以下
（６）屈折率（２３℃）：樹脂組成物及びその硬化物の屈折率（２３℃）を測定した。
　【００２９】
　【表１】
　【００３０】注　　＊１　　ウレタンアクリレート：ビスフェノールＡのエチレンオキサイド１０モル付加物６６８部、トリレンジイソシアネート３４８部を仕込み、８０℃で１０時間反応し、次いで２−ヒドロキシエチルアクリレート２４３．６部、メトキノン０．６部、ジラウリン酸ジ−ｎ−ブチルスズ０．３８部を仕込み、８０℃で反応を行い、ウレタンアクリレートを得た。
＊２　　ＫＡＹＡＲＡＤ　Ｒ−５５１：日本化薬（株）製、ビスフェノールＡポリ（ｎ＝４）エトキシジアクリレート
＊３　　ネオマーＢＡ−８０１：三洋化成（株）製、ビスフェノールＡポリ（ｎ＝８）エトキシジアクリレート
＊４　　ＫＡＹＡＲＡＤ　ＯＰＰ−２：日本化薬（株）製、ｏ−フェニルフェノールポリ（ｎ＝２）エトキシアクリレート
＊５　　ＫＡＹＡＲＡＤ　Ｒ−１２８：日本化薬（株）製、２−ヒドロキシプロピル−３−オキシフェニルアクリレート
＊６　　イルガキュアー１８４：チバ・ガイギ−社製、光重合開始剤１−ヒドロキシシクロヘキシルフェニルケトン
　【００３１】
　【表２】
　【００３２】表２から、本発明の樹脂組成物及びその硬化物は離型性、型再現性、耐擦傷性、密着性、復元性等に優れている。
　【００３３】
　【発明の効果】本発明の樹脂組成物の硬化物は離型性に優れ、特に透過型スクリーン用に適している。